(57)【要約】【課題】快適な睡眠環境が得られる睡眠空間構造および寝具を提供する。【解決手段】長繊維からなる側地と、長繊維または３次元構造体からなる充填材とで構成される寝具を用い、さらには睡眠空間の空気清浄度を向上させる装置を用いる。【選択図】なし【特許請求の範囲】
【請求項１】
寝具を備えた睡眠空間構造であって、当該睡眠空間の空気清浄度を向上させる装置を備えてなることを特徴とする睡眠空間構造。
【請求項２】
使用者の生体情報に基づき、睡眠空間の環境を自動調節可能である、請求項１に記載の睡眠空間構造。
【請求項３】
前記生体情報が、体温、心拍数、心電、呼吸、脳波、寝姿勢からなる群より選択される少なくともいずれかである、請求項２に記載の睡眠空間構造。
【請求項４】
前記環境が、温度、湿度、照明、匂い、空気の流動、空気の清浄度、寝具の温度湿度、寝具の振動、寝具の傾斜からなる群より選択される少なくともいずれかである、請求項２または請求項３に記載の睡眠空間構造。
【請求項５】
テレビ、ラジオ、音響機器、通信機器からなる群より選択される少なくともいずれかをさらに備える、請求項１〜４のいずれかに記載の睡眠空間構造。
【請求項６】
睡眠空間構造がユニット寝具である、請求項１〜５のいずれかに記載の睡眠空間構造。
【請求項７】
長繊維からなる側地と、長繊維または３次元構造体からなる充填材とで構成されることを特徴とする寝具。
【発明の詳細な説明】
【技術分野】
【０００１】
本発明は、快適な睡眠環境が得られる睡眠空間構造および寝具に関する。
【背景技術】
【０００２】
従来、快適な睡眠環境が得られる睡眠空間構造として、温度や湿度を調節可能なユニット寝具が提案されている（例えば特許文献１参照）。
しかしながら、まだ満足とはいえなかった。
【先行技術文献】
【特許文献】
【０００３】
【特許文献１】実用新案登録第３０７７８５９号公報
【発明の概要】
【発明が解決しようとする課題】
【０００４】
本発明は上記の背景に鑑みなされたものであり、その目的は、快適な睡眠環境が得られる睡眠空間構造および寝具を提供することにある。
【課題を解決するための手段】
【０００５】
本発明者らは、睡眠環境において温度や湿度だけでなくハウスダストを低減することが重要であることを見出し、さらに鋭意検討を重ねることにより本発明を完成するに至った。
【０００６】
かくして本発明によれば「寝具を備えた睡眠空間構造であって、当該睡眠空間の空気清浄度を向上させる装置を備えてなることを特徴とする睡眠空間構造。」が提供される。
その際、使用者の生体情報に基づき、睡眠空間の環境を自動調節可能であることが好ましい。かかる生体情報としては、体温、心拍数、心電、呼吸、脳波、寝姿勢からなる群より選択される少なくともいずれかであることが好ましい。また、前記環境が、温度、湿度、照明、匂い、空気の流動、空気の清浄度、寝具の温度湿度、寝具の振動、寝具の傾斜からなる群より選択される少なくともいずれかであることが好ましい。また、テレビ、ラジオ、音響機器、通信機器からなる群より選択される少なくともいずれかをさらに備えることが好ましい。また、睡眠空間構造がユニット寝具であることが好ましい。
また、本発明によれば、長繊維からなる側地と、長繊維または３次元構造体からなる充填材とで構成されることを特徴とする寝具が提供される。
【発明の効果】
【０００７】
本発明によれば、快適な睡眠環境が得られる睡眠空間構造および寝具が得られる。
【発明を実施するための形態】
【０００８】
以下、本発明の実施の形態について詳細に説明する。
本発明の睡眠空間構造は、寝具を備えた睡眠空間構造であって、当該睡眠空間の空気清浄度を向上させる装置を備える。かかる空気清浄度を向上させる装置としては特に限定されず市販の空気清浄機でもよい。睡眠空間の空気清浄度を向上させる装置を備えることによりハウスダストを低減することが可能となり快適な睡眠環境が得られる。
【０００９】
本発明の睡眠空間構造において、使用者の生体情報に基づき、前記密閉空間内の環境を自動調節可能であることが好ましい。
ここで、前記生体情報が、体温、心拍数、心電、呼吸、脳波、寝姿勢からなる群より選択される少なくともいずれかであることが好ましい。
また、前記環境が、温度、湿度、照明、匂い、空気の流動、空気の清浄度、寝具の温度湿度、寝具の振動、寝具の傾斜からなる群より選択される少なくともいずれかであることが好ましい。
さらには、テレビ、ラジオ、音響機器、通信機器からなる群より選択される少なくともいずれかをさらに備える。
【００１０】
また、本発明の睡眠空間構造がユニット寝具であることが好ましい。かかるユニット寝具において、密閉空間を形成可能であることが好ましい。密閉空間を形成する方法としては、登録実用新案公報第３０７７８５９号公報に記載されているような開閉式のふたを用いる方法や、野外キャンプ用のテントなどで用いられているようなファスナーを用いる方法などが例示される。ふたの開閉は手動式でもよいし自動式でもよい。空気孔や小窓を適宜設けてもよい。
【００１１】
かかるユニット寝具において、ユニット寝具内の使用者がユニット寝具の外部を見ることができるよう、また、ユニット寝具の外部から内部を見ることができるよう透明部分を設けることは好ましい。
ここで、透明部分の材質としては、ポリカーボネート樹脂、塩ビ樹脂、アクリル樹脂などが例示される。ユニット寝具はこのような透明の材質のみで構成してもよいし、透明の材質と不透明の材質（ポリエステル樹脂、ＰＰＳ樹脂、ＰＥＥＫ樹脂など）とで構成してもよい。炭素繊維やアラミド繊維で補強した樹脂を使用してもよい。
【００１２】
次に、本発明によれば、長繊維からなる側地と長繊維からなる充填材とで構成されることを特徴とする寝具が提供される。かかる寝具によれば、ハウスダストが発生しにくく快適な睡眠環境が得られる。
ここで、前記側地としては単繊維繊度０．５ｄｔｅｘ以下、フィラメント数１００本以上、総繊度５０ｄｔｅｘ以下のマルチフィラメントを含む織物が好ましい。
【００１３】
織物に含まれるマルチフィラメントにおいて、単繊維繊度０．５ｄｔｅｘ以下（好ましくは０．０００００１〜０．５ｄｔｅｘ）、かつフィラメント数１００本以上（好ましくは１００〜１００００本）、かつ総繊度５０ｄｔｅｘ以下（好ましくは２０〜５０ｄｔｅｘ、特に好ましくは２０〜３５ｄｔｅｘ）であることが好ましい。前記マルチフィラメントがかかる要件を満足しない場合は、ハウスダストが発生しやすくなるおそれがある。なお、前記マルチフィラメントはナノファイバーと称される単繊維径１０００ｎｍ以下の超極細繊維であってもよい。
【００１４】
前記マルチフィラメントにおいて長繊維であることが肝要である。短繊維からなる紡績糸では、織物の組織間空隙が大きくなりハウスダストが発生しやすくなり好ましくない。単繊維の断面形状は特に限定されず、丸、三角、扁平、くびれつき扁平、中空など公知の断面形状でよい。
【００１５】
前記マルチフィラメントを形成するポリマーは特に限定されないが、ポリエステル系ポリマーが好ましい。かかるポリエステル系ポリマーとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。また、必要に応じて、艶消し剤、微細孔形成剤、カチオン染料可染剤、着色防止剤、熱安定剤、蛍光増白剤、着色剤、吸湿剤、無機微粒子が１種または２種以上含まれていてもよい。
【００１６】
前記マルチフィラメントは、例えば以下の製造方法により製造することができる。すなわち、例えば、固有粘度が０．５５〜０．８０の前記ポリエステルなどを、常法により紡糸し、２０００〜４３００ｍ／分の速度で未延伸糸（中間配向糸）として一旦巻き取り、延伸するか、または、巻き取る前に延伸して、前記マルチフィラメントを得る。
【００１７】
また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。さらには、仮撚捲縮加工や空気加工や撚糸などを施してもよい。
【００１８】
前記織物において、通気度が１．０ｃｃ／ｃｍ２・ｓｅｃ以下（好ましくは、０．１〜１．０ｃｃ／ｃｍ２・ｓｅｃ）であることが好ましい。通気度が１．０ｃｃ／ｃｍ２・ｓｅｃよりも大きいと、ハウスダストが発生するおそれがある。
【００１９】
このように、低通気度の織物を得るためには、下記式に定義する織物のカバーファクターＣＦを１２００以上（より好ましくは１３００〜２５００）とするとよい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
【００２０】
また、かかる織物の織物組織は特に限定されず、例えば、平織、斜文織、朱子織等の三原組織、変化組織、変化斜文織等の変化組織、経二重織、緯二重織等の片二重組織、たてビロード、リップストップ組織などが例示される。なかでも、引裂き強度の点でリップストップ組織が好ましい。層数も単層でもよいし、２層以上の多層でもよい。製織方法も通常の織機（例えば、通常のウオータージェットルーム、エアージェットルームなど）を用いた通常の方法でよい。
【００２１】
また、織物にカレンダー加工および／または吸水加工を施すと、組織間空隙が小さくなるため、低通気度がさらに向上し好ましい。吸水加工としては、例えば、親水性加工剤を付与する方法にて、親水剤（高松油脂（株）製ＳＲ−１０００）を５％ｏｗｆ用いて１３０℃３０分間、通常の染色加工と同時に施す方法等を用いる事が有効であるが限定されるものではない。
また、カレンダー加工の条件としては、温度１３０℃以上（より好ましくは１４０〜１９５℃）、線圧２００〜２００００Ｎ／ｃｍの範囲内であることが好ましい。
【００２２】
さらには、常法の染色加工、撥水加工、起毛加工、紫外線遮蔽あるいは制電剤、抗菌剤、消臭剤、防虫剤、蓄光剤、再帰反射剤、マイナスイオン発生剤等の機能を付与する各種加工、バッフィング加工またはブラシ処理加工を付加適用してもよい。
また、織物の目付けが１００ｇ／ｍ２以下（より好ましくは３０〜８０ｇ／ｍ２）であることが好ましい。
一方、充填材としては、長繊維からなる充填材または３次元構造体からなる充填材が好ましい。
【００２３】
特に、特開２００７−３０８８３１号公報に記載されているような、非弾性捲縮短繊維と、該非弾性捲縮短繊維を構成するポリマーよりも２５℃以上低い融点を有する低融点ポリマーが、熱融着成分としてその表面に配された熱接着性短繊維とが混綿され、該熱接着性短繊維同士が交差した状態で熱融着された固着点および該熱接着性短繊維と前記非弾性捲縮短繊維とが交差した状態で熱融着された固着点とが散在してなり、繊維が厚さ方向に配列しているクッション体が好ましい。
【００２４】
ここで、非弾性捲縮短繊維としては、ポリエチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、またはこれらの共重合体からなる短繊維ないしそれら短繊維の混綿体、または上記ポリマー成分のうちの２種類以上からなる複合短繊維等を挙げることができる。これらの短繊維のうち繊維形成性等の観点から、ポリエチレンテレフタレートまたはポリブチレンテレフタレートからなる短繊維が特に好ましい。単繊維の断面形状は通常の丸、扁平、三角や四角の多角形、丸中空や三角中空等の中空などいずれでもよい。また、前記の非弾性捲縮短繊維において、単糸繊度としては、２〜７００ｄｔｅｘ（より好ましくは４〜２００ｄｔｅｘ、特に好ましくは５〜１０ｄｔｅｘ）であることが好ましい。また、非弾性捲縮短繊維の繊維長としては、繊維長が３〜１００ｍｍに裁断されていることが好ましい。
【００２５】
前記の非弾性捲縮短繊維において、捲縮数は４〜２５個／２．５４ｃｍ（好ましくは７〜１５個／２．５４ｃｍ）、捲縮率としては２０〜３５％の範囲が好ましい。捲縮付与方法としては、熱収縮率の異なるポリマーをサイドバイサイド型に張り合わせた複合繊維を用いてスパイラル状捲縮を付与、異方冷却によりスパイラル状捲縮を付与、通常の押し込みクリンパー方式による機械捲縮を付与など、種々の方法を用いればよい。
【００２６】
一方、熱接着性短繊維を構成する繊維としては、共重合ポリエステル系繊維、熱可塑性エラストマー繊維、ポリオレフィン系繊維、ポリビニルアルコール系繊維、熱融着成分と芯成分とで形成される複合形態を有する複合繊維などが例示される。特に、熱融着成分を形成する低融点ポリマーが熱可塑性エラストマーであることが好ましい。
【００２７】
かかる熱可塑性エラストマーとしては、耐熱性があり、高温熱成型可能なポリエステル系エラストマーが特に好ましい。また、熱接着性短繊維が複合繊維である場合、芯成分を形成するポリマーとしては、ポリエチレンテレフタレート、ポリトリメチレンテレフタレート、ポリブチレンテレフタレート、ポリヘキサメチレンテレフタレート、ポリテトラメチンテレフタレート、ポリ−１，４−ジメチルシクロヘキサンテレフタレート、ポリピバロラクトンまたはこれらの共重合体エステル等を使用できる。
【００２８】
前記の熱接着性短繊維において、単糸繊度としては２〜１７０ｄｔｅｘ（より好ましくは１〜１５ｄｔｅｘ、特に好ましくは２〜１０ｄｔｅｘ）が好ましく、繊維長は３８〜２５５ｍｍ、捲縮数は４〜７０個／２．５４ｃｍの範囲が好ましい。
このようなクッション体として、市販品では帝人社製「Ｖ−ＬＡＰ」（登録商標）が好ましい。
また、東洋紡社製「ブレスエアー」（登録商標）のような網状構造体も好ましい。
【００２９】
寝具の具体例としては、布団、寝袋、座布団、こたつ布団などが例示される。なお、布団の場合、布団カバーとしては、ハウスダストを低減する上で長繊維からなる布団カバーが好ましい。
本発明によれば、ハウスダストを低減することができ快適な睡眠環境が得られる。
【実施例】
【００３０】
以下、実施例をあげて本発明を詳細に説明するが、本発明はこれらによって何ら限定されるものではない。なお、実施例中の各物性は下記の方法により測定したものである。
（１）目付け
ＪＩＳＬ１０９６  ６．４により測定した。
（２）通気性
ＪＩＳ  Ｌ１０９６  ６．２７．１  Ａ法（フラジール法）により通気性（ｃｃ／ｃｍ２・ｓｅｃ）を測定した。
（３）織物のカバーファクターＣＦ
下記式により、織物のカバーファクターＣＦを算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００３１】
［実施例１］
ポリエチレンテレフタレートマルチフィラメント延伸糸（総繊度３０ｄｔｅｘ／１４４ｆｉｌ）を経糸および緯糸に用いて公知のリップストップ組織の生機を織成した。そして、該織物に通常の染色仕上げ加工（分散染料により青色に染色）を行い、吸水加工したあとでファイナルセットを施し、カレンダー加工を行い側地を得た。その際の吸水加工は、下記加工剤の処方にて１３０℃３０分間、染色加工と同時に施した。また、カレンダー加工は、ロール温度１６０℃の条件でカレンダー加工を行った。
＜加工剤組成＞
・吸水加工剤  ５％ｏｗｆ（繊維重量に対して５ｗｔ％）
（高松油脂（株）製ＳＲ−１０００）
・水  ９５．０ｗｔ％
【００３２】
得られた側地用織物において、目付け５７ｇｒ／ｍ２、ＣＦ１７６０であり、柔軟性に優れたものであった（３級）。また、通気性は０．４ｃｃ／ｃｍ２・ｓｅｃであった。
次いで、該側地を布団側地として用い、充填材として帝人社製「Ｖ−ＬＡＰ」（登録商標）を用いて布団を得て使用した。
さらには、空気清浄機を寝室内に備えて試験者が睡眠したところ、快適な睡眠が得られた。
【産業上の利用可能性】
【００３３】
本発明によれば快適な睡眠環境が得られる睡眠空間構造および寝具が提供され、その工業的価値は極めて大である。